СПОСОБ ПОЛУЧЕНИЯ ОКСИДНОГО КОБАЛЬТ-ЦИНКОВОГО КАТАЛИЗАТОРА СИНТЕЗА ФИШЕРА-ТРОПША

1. Способ получения оксидного кобальт-цинкового катализатора синтеза Фишера-Тропша, который включает получение водной дисперсии порошка оксида цинка в реакторе, добавление водного раствора соли кобальта и осаждение кобальта из раствора на оксид цинка за счет добавления карбоната аммония.
2. Способ по п.1, в котором атомное отношение цинка к кобальту составляет 0,2-75.
3. Способ по п.1 или 2, в котором водный раствор кобальта представляет собой водный раствор нитрата кобальта.
4. Способ по п.1 или 2, в котором содержимое реактора перемешивают.
5. Способ по п.1 или 2, в котором осаждение осуществляют при температуре 40-95°C.
6. Способ по п.1 или 2, в котором в ходе получения добавляют дополнительно промотирующий компонент или предшественник промотирующего компонента, причем этот компонент предпочтительно выбирают из гафния, платины, циркония, палладия, рения, церия, лантана или их сочетания, а также из их соединений.
7. Способ по п.6, в котором промотирующий компонент используется в атомном соотношении компонента кобальта к компоненту металла в промотирующем компоненте вплоть до 10:1.
8. Способ по п.1 или 2, который дополнительно включает выделение твердого материала из водной дисперсии, его сушку и прокаливание.
9. Способ по п.8, в котором стадия сушки включает распылительную сушку, необязательно в присутствии дополнительного связующего, такого как оксид цинка, коллоидный оксид цинка или оксид другого металла.
10. Катализатор или предшественник катализатора, который получен по способу по пп.1-9.
11. Применение катализатора, полученного по пп.1-9, в качестве катализатора для синтеза Фишера-Тропша.